(57)【要約】【課題】表面への含有成分の移行及び析出（ブリード）を抑制した樹脂成形体が得られる樹脂成形体が得られる樹脂組成物を提供すること。【解決手段】セルロースエステル樹脂を１００ｐｈｒと、マレイン酸変性エチレン酢酸ビニル共重合体を１ｐｈｒ以上１０ｐｈｒ以下と、エチレン酢酸ビニル共重合体、及びエチレンエチルアクリレート共重合体よりなる群から選択される少なくとも１種の共重合体を５ｐｈｒ以上５０ｐｈｒ以下と、可塑剤、及び難燃剤よりなる群から選択される少なくとも１種の添加剤を１０ｐｈｒ以上５０ｐｈｒ以下と、を含む樹脂組成物である。【選択図】なし【特許請求の範囲】
【請求項１】
セルロースエステル樹脂を１００ｐｈｒと、
マレイン酸変性エチレン酢酸ビニル共重合体を１ｐｈｒ以上１０ｐｈｒ以下と、
エチレン酢酸ビニル共重合体、及びエチレンエチルアクリレート共重合体よりなる群から選択される少なくとも１種の共重合体を５ｐｈｒ以上５０ｐｈｒ以下と、
可塑剤、及び難燃剤よりなる群から選択される少なくとも１種の添加剤を１０ｐｈｒ以上５０ｐｈｒ以下と、
を含む樹脂組成物。
【請求項２】
前記マレイン酸変性エチレン酢酸ビニル共重合体の酸価が、１ｍｇＫＯＨ／ｇ以上１００ｍｇＫＯＨ／ｇ以下である請求項１に記載の樹脂組成物。
【請求項３】
セルロースエステル樹脂を１００ｐｈｒと、
マレイン酸変性エチレン酢酸ビニル共重合体を１ｐｈｒ以上１０ｐｈｒ以下と、
エチレン酢酸ビニル共重合体、及びエチレンエチルアクリレート共重合体よりなる群から選択される少なくとも１種の共重合体を５ｐｈｒ以上５０ｐｈｒ以下と、
可塑剤、及び難燃剤よりなる群から選択される少なくとも１種の添加剤を１０ｐｈｒ以上５０ｐｈｒ以下と、
を含む樹脂成形体。
【請求項４】
前記マレイン酸変性エチレン酢酸ビニル共重合体の酸価が、１ｍｇＫＯＨ／ｇ以上１００ｍｇＫＯＨ／ｇ以下である請求項３に記載の樹脂成形体。
【発明の詳細な説明】
【技術分野】
【０００１】
本発明は、樹脂組成物及び樹脂成形体に関する。
【背景技術】
【０００２】
従来、樹脂組成物としては種々のものが提供され、各種用途に使用されている。特に家電製品や自動車の各種部品、筐体等に使用されたり、また事務機器、電子電気機器の筐体などの部品にも熱可塑性樹脂が使用されている。
近年地球規模での環境問題に対して、植物由来の樹脂の利用は、温室効果ガス排出量を低減し得る材料として大きな期待が寄せられている。従来から知られている植物由来の樹脂の一つに、セルロース誘導体がある。セルロース誘導体は、従来、塗料としての用途や、繊維としての用途では、広く利用されているが、セルロース誘導体の樹脂成形体への利用に際しては、まだ用いられている例は少ない。
【０００３】
例えば、可塑化されたセルロースエステル、無機系消臭剤および酸変性樹脂（酸変性エチレン酢酸ビニル共重合体系樹脂等）で構成された樹脂組成物が開示されている（例えば特許文献１参照）。
【０００４】
また、可塑化されたセルロースエステル、およびカルボジイミド化合物で構成されたセルロースエステル系樹脂組成物が開示されている（例えば特許文献２参照）
【先行技術文献】
【特許文献】
【０００５】
【特許文献１】特開２００６−２８４２９号公報
【特許文献２】特開２００６−１８３００９号公報
【発明の概要】
【発明が解決しようとする課題】
【０００６】
本発明の課題は、表面への含有成分の移行及び析出（以下「ブリード」とも称する）を抑制した樹脂成形体が得られる樹脂組成物を提供することである。
【課題を解決するための手段】
【０００７】
上記課題は、以下の本発明によって達成される。
【０００８】
請求項１に係る発明は、
セルロースエステル樹脂を１００ｐｈｒと、
マレイン酸変性エチレン酢酸ビニル共重合体を１ｐｈｒ以上１０ｐｈｒ以下と、
エチレン酢酸ビニル共重合体、及びエチレンエチルアクリレート共重合体よりなる群から選択される少なくとも１種の共重合体を５ｐｈｒ以上５０ｐｈｒ以下と、
可塑剤、及び難燃剤よりなる群から選択される少なくとも１種の添加剤を１０ｐｈｒ以上５０ｐｈｒ以下と、
を含む樹脂組成物。
【０００９】
請求項２に係る発明は、
前記マレイン酸変性エチレン酢酸ビニル共重合体の酸価が、１ｍｇＫＯＨ／ｇ以上１００ｍｇＫＯＨ／ｇ以下である請求項１に記載の樹脂組成物。
【００１０】
請求項３に係る発明は、
セルロースエステル樹脂を１００ｐｈｒと、
マレイン酸変性エチレン酢酸ビニル共重合体を１ｐｈｒ以上１０ｐｈｒ以下と、
エチレン酢酸ビニル共重合体、及びエチレンエチルアクリレート共重合体よりなる群から選択される少なくとも１種の共重合体を５ｐｈｒ以上５０ｐｈｒ以下と、
可塑剤、及び難燃剤よりなる群から選択される少なくとも１種の添加剤を１０ｐｈｒ以上５０ｐｈｒ以下と、
を含む樹脂成形体。
【００１１】
請求項４に係る発明は、
前記マレイン酸変性エチレン酢酸ビニル共重合体の酸価が、１ｍｇＫＯＨ／ｇ以上１００ｍｇＫＯＨ／ｇ以下である請求項３に記載の樹脂成形体。
【発明の効果】
【００１２】
請求項１に係る発明によれば、セルロースエステル樹脂に対してマレイン酸変性エチレン酢酸ビニル共重合体のみを含ませる場合に比べ、ブリードを抑制した樹脂成形体が得られる樹脂組成物を提供できる。
請求項２に係る発明によれば、マレイン酸変性エチレン酢酸ビニル共重合体の酸価が１００ｍｇＫＯＨ／ｇを超える場合に比べ、ブリードを抑制した樹脂成形体が得られる樹脂組成物を提供できる。
【００１３】
請求項３に係る発明によれば、セルロースエステル樹脂に対してマレイン酸変性エチレン酢酸ビニル共重合体のみを含ませる場合に比べ、ブリードを抑制した樹脂成形体を提供できる。
請求項４に係る発明によれば、マレイン酸変性エチレン酢酸ビニル共重合体のマレイン酸当量が１００ｍｇＫＯＨを超える場合に比べ、ブリードを抑制した樹脂成形体を提供できる。
【発明を実施するための形態】
【００１４】
以下、本発明の樹脂組成物及び樹脂成形体の一例である実施形態について説明する。
【００１５】
［樹脂組成物］
本実施形態に係る樹脂組成物は、セルロースエステル樹脂と、マレイン酸変性エチレン酢酸ビニル共重合体と、エチレン酢酸ビニル共重合体、及びエチレンエチルアクリレート共重合体よりなる群から選択される少なくとも１種の共重合体（以下「特定共重合体」とも称する）と、可塑剤、及び難燃剤よりなる群から選択される少なくとも１種の添加剤（以下「特定添加剤」とも称する）と、を含む組成物である。
そして、セルロースエステル樹脂の含有量を１００ｐｈｒとし、マレイン酸変性エチレン酢酸ビニル共重合体の含有量を１ｐｈｒ以上１０ｐｈｒ以下とし、特定共重合体の含有量を５ｐｈｒ以上５０ｐｈｒ以下とし、特定添加剤の含有量を１０ｐｈｒ以上５０ｐｈｒ以下とする。
なお、「ｐｈｒ」とは、「ｐｅｒ  ｈｕｎｄｒｅｄ  ｒｅｓｉｎ」の略であり、ベース樹脂（本実施形態ではセルロースエステル樹脂）１００質量部に対する「質量部」である。
【００１６】
ここで、可塑剤、又は難燃剤等の添加剤を含む樹脂成形体は、添加剤のブリードが生じることがある。このブリードが生じると、製品外観損傷のみならず、周辺機器の劣化を誘因する。ブリードとは、ベース樹脂中で過飽和状態となった添加剤が熱等の環境変化、又は経時変化で表面に移行及び析出することをことである。これを抑制するには、添加剤の過飽和状態の飽和以下の状態にする必要がある。そのための手段として、ベース樹脂以上に添加剤と親和性の高い樹脂を配合し、それに添加剤を相溶させる手法がある。この点、マレイン酸変性エチレン酢酸ビニル共重合体は、ベース樹脂であるセルロースエステル樹脂に比べ、可塑剤、又は難燃剤等の添加剤との親和性が高い。
【００１７】
しかし、ブリードを抑制できる程の多量のマレイン酸変性エチレン酢酸ビニル共重合体を、単独で、ベース樹脂としてのセルロースエステル樹脂に配合できない。その理由は、マレイン酸変性エチレン酢酸ビニル共重合体のマレイン酸と反応するセルロースエステル樹脂のＯＨ基の数が限られており、未反応物が相分離し、物性不良が生じるためである。
【００１８】
一方で、ベース樹脂であるセルロースエステル樹脂に、マレイン酸変性エチレン酢酸ビニル共重合体と親和性が高い特定共重合体と配合すると、マレイン酸変性エチレン酢酸ビニル共重合体が分散剤として機能し、上記範囲といった多量の特定共重合体の配合が実現される。そして、この特定共重合体も可塑剤、又は難燃剤等の添加剤との親和性が高い。このため、マレイン酸変性エチレン酢酸ビニル共重合体に加え、特定共重合体によって、ブリード抑制効果が高まる。
【００１９】
以上から、本実施形態に係る樹脂組成物は、ブリードを抑制した樹脂成形体が得られる。
【００２０】
なお、本実施形態に係る樹脂組成物は、アクリロニトリル・ブタジエン・スチレン樹脂からなる樹脂成形体、アクリロニトリル・ブタジエン・スチレン樹脂とポリカーボネート樹脂とからなる樹脂成形体等と同等の耐衝撃性、自立形状保持性（これを実現するための弾性率）、荷重たわみ温度等の機械的特性、及び湿熱特性を持つ樹脂成形体が得られる。
【００２１】
以下、本実施形態に係る樹脂組成物の各成分の詳細について説明する。
【００２２】
（セルロースエステル樹脂）
セルロースエステル樹脂は、樹脂組成物のベース樹脂である。
セルロースエステル樹脂としては、例えば、セルロースアセテート類が好適に挙げられ、具体的には、例えば、セルロースアセテートプロピオネート、セルロースアセテートブチレート、セルロースアセテートメチレート、セルロースアセテートヒドロキシエチレート、セルロースアセテートヒドロキシプロピレート、セルロースブチレートヒドロキシプロピレート、セルロースジアセテート等が挙げられる。
【００２３】
これらの中でも、加工性の観点から、特にセルロースアセテートプロピオネート（ＣＡＰ）、セルロースジアセテート（ＤＡＣ）がよい。
【００２４】
セルロースエステル樹脂の重量平均分子量は、特に限定されるものではないが、１００００以上１０００００以下が好ましく、１５０００以上８００００以下がより好ましい。
この重量平均分子量を上記範囲にすると、樹脂組成物の流動性が適切となり、成形性が高まりやすくなる。
なお、重量平均分子量は、ゲルパーミッションクロマトグラフィー装置（島津製作所製Ｐｒｏｍｉｎｅｎｃｅ  ＧＰＣ型）を用い、測定カラムにはＳｈｉｍ−ｐａｃｋ  ＧＰＣ−８０Ｍを使用して測定された値である。以下、同様である。
【００２５】
セルロースエステル樹脂の含有量は、１００ｐｈｒである。ベース樹脂としてセルロースエステル樹脂を含むことにより、樹脂組成物（その樹脂成形体）が日本バイオプラスチック協会による「グリーンプラ」又は「バイオマスプラ」識別表示制度の認証が得られる。
【００２６】
（マレイン酸変性エチレン酢酸ビニル共重合体）
マレイン酸変性エチレン酢酸ビニル共重合体は、例えば、マレイン酸又は無水マレイン酸をグラフト変性したエチレン酢酸ビニル共重合体である。マレイン酸変性エチレン酢酸ビニル共重合体は、例えば、マレイン酸変性エチレン酢酸ビニル共重合体は、例えば、有機過酸化物、熱分解法等によって発生させたラジカルを開始剤として、マレイン酸又は無水マレイン酸をエチレン酢酸ビニル共重合体にグラフトさせることにより得られる。なお、マレイン酸変性エチレン酢酸ビニル共重合体とは、無水マレイン酸変性エチレン酢酸ビニル共重合体も含む。
【００２７】
マレイン酸変性エチレン酢酸ビニル共重合体の酢酸ビニルの含有量（酢酸ビニルに由来する構造の含有量）は、１質量％以上３０質量％以下が好ましく、１質量％以上１０質量％以下がより好ましい。
この酢酸ビニルの含有量を上記範囲にすると、よりブリードを抑制しやすくなる。また、得られる成形体の難燃性、機械的特性、及び湿熱特性も高まりやすくなる。
【００２８】
マレイン酸変性エチレン酢酸ビニル共重合体の重量平均分子量は、特に限定されるものではないが、１００００以上１５００００以下が好ましく、３００００以上１０００００以下がより好ましい。
この重量平均分子量を上記範囲にすると、よりブリードを抑制しやすくなる。また、得られる成形体の難燃性、機械的特性、及び湿熱特性も高まりやすくなる。
【００２９】
マレイン酸変性エチレン酢酸ビニル共重合体の酸価は、１ｍｇＫＯＨ／ｇ以上１００ｍｇＫＯＨ／ｇ以下が好ましく、３ｍｇＫＯＨ／ｇ以上６０ｍｇＫＯＨ／ｇ以下がより好ましい。
この酸価を上記範囲にすると、よりブリードを抑制しやすくなる。また、得られる成形体の難燃性、機械的特性、及び湿熱特性も高まりやすくなる。
なお、酸価は、ＪＩＳ  Ｋ００７０（１９９２）に従った中和滴定法により測定した値である。
【００３０】
マレイン酸変性エチレン酢酸ビニル共重合体の含有量は、１ｐｈｒ以上１０ｐｈｒ以下であり、好ましくは１ｐｈｒ以上８ｐｈｒ以下、より好ましくは１ｐｈｒ以上３ｐｈｒ以下である。
マレイン酸変性エチレン酢酸ビニル共重合体の含有量を上記範囲にすると、得られる樹脂成形体のブリードが抑制される。また、得られる成形体の難燃性、機械的特性、及び湿熱特性も高まりやすくなる。
【００３１】
（特定共重合体）
特定共重合体は、エチレン酢酸ビニル共重合体、及びエチレンエチルアクリレート共重合体よりなる群から選択される少なくとも１種の共重合体である。
【００３２】
−エチレン酢酸ビニル共重合体−
エチレン酢酸ビニル共重合体は、未変性のエチレン酢酸ビニル共重合体である。
エチレン酢酸ビニル共重合体の酢酸ビニルの含有量（酢酸ビニルに由来する構造の含有量）は、１質量％以上５０質量％以下が好ましく、１０質量％以上４５質量％以下がより好ましい。
この酢酸ビニルの含有量を上記範囲にすると、よりブリードを抑制しやすくなる。また、得られる成形体の難燃性、機械的特性、及び湿熱特性も高まりやすくなる。
【００３３】
エチレン酢酸ビニル共重合体の重量平均分子量は、特に限定されるものではないが、１００００以上１５００００以下が好ましく、１００００以上１０００００以下がより好ましい。
この重量平均分子量を上記範囲にすると、よりブリードを抑制しやすくなる。また、得られる成形体の難燃性、機械的特性、及び湿熱特性も高まりやすくなる。
【００３４】
−エチレンエチルアクリレート共重合体−
エチレンエチルアクリレート共重合体も、未変性のエチレンエチルアクリレート共重合体である。
【００３５】
エチレンエチルアクリレート共重合体のエチルアクリレートの含有量（アクリレートに由来する構造の含有量）は、１質量％以上５０質量％以下が好ましく、１０質量％以上４５質量％以下がより好ましい。
このアクリレートの含有量を上記範囲にすると、よりブリードを抑制しやすくなる。また、得られる成形体の難燃性、機械的特性、及び湿熱特性も高まりやすくなる。
【００３６】
エチレンエチルアクリレート共重合体の重量平均分子量は、特に限定されるものではないが、１００００以上１５００００以下が好ましく、１００００以上１０００００以下がより好ましい。
この重量平均分子量を上記範囲にすると、よりブリードを抑制しやすくなる。また、得られる成形体の難燃性、機械的特性、及び湿熱特性も高まりやすくなる。
【００３７】
−特定共重合体の含有量−
特定共重合体の含有量（エチレン酢酸ビニル共重合体、及びエチレンエチルアクリレート共重合体よりなる群から選択される少なくとも１種の共重合体の含有量）は、５ｐｈｒ以上５０ｐｈｒ以下であり、好ましくは５ｐｈｒ以上４０ｐｈｒ以下、より好ましくは５ｐｈｒ以上３０ｐｈｒ以下である。
特定共重合体の含有量を上記範囲にすると、得られる樹脂成形体のブリードが抑制される。また、得られる成形体の難燃性、機械的特性、及び湿熱特性も高まりやすくなる。
【００３８】
なお、マレイン酸変性エチレン酢酸ビニル共重合体に対する特定共重合体の質量比（特定共重合体／マレイン酸変性エチレン酢酸ビニル共重合体）は、１／３が好ましく、１／５がより好ましい。
この質量比を上記範囲にすると、得られる樹脂成形体のブリードが抑制される。また、得られる成形体の難燃性、機械的特性、及び湿熱特性も高まりやすくなる。
【００３９】
（特定添加剤）
特定添加剤は、可塑剤、及び難燃剤よりなる群から選択される少なくとも１種の添加剤である。
【００４０】
−可塑剤−
可塑剤としては、例えば、アジベート系可塑剤、ポリエステル系可塑剤等が挙げられる。
アジベート系可塑剤としては、例えば、ベンジル−２−（２−メトキシエトキシ）エチルアジペート、ビス（２−エチルヘキシル）アジペート、ジイソデシルアジペート、ベンジオクチルアジペート等が挙げられる。
ポリエステル系可塑剤としては、例えば、ポリ（１，３−ブタンジオールアジペート）、ポリエチレンアジペート、ポリブチレンアジペート、ポリエチレンサクシネート、ポリブチレンサクシネート等が挙げられる。ポリエステル系可塑剤としては、例えば、２塩基酸（例えばセバシン酸、アジピン酸、アゼライン酸、フタル酸等）と、２価アルコール（例えばグリコール類、モノエチレングリコール、ジエチレングリコール、トリエチレングリコール、モノプロピレングリコール、ジプロピレングリコール等）との重縮合体が挙げられる。
【００４１】
可塑剤としては、その他、フタル酸誘導体、イソフタル酸誘導体、テトラヒドロフタル酸誘導体、アジピン酸誘導体、アゼライン酸誘導体、セバシン酸誘導体、ドデカン誘導体、マレイン酸誘導体、フマル酸誘導体、トリメリット酸誘導体、ピロメリット酸誘導体、クエン酸誘導体、イタコン酸誘導体、オレイン酸誘導体、リシノール酸誘導体、ステアリン酸誘導体、スルホン酸誘導体、リン酸誘導体、グルタール酸誘導体、エステル誘導体、グリコール誘導体、グリセリン誘導体、パラフィン誘導体、エポキシ誘導体等の周知の可塑剤も挙げられる。
【００４２】
これら可塑剤の中でも、得られる樹脂成形体の相溶の点から、アジベート系可塑剤（特に、ベンジル−２−（２−メトキシエトキシ）エチルアジペート、チルヘキシルアジペート、イソデシルアジペート、イソノニルアジペート、ベンジルオクチルアジペート等のアジピン酸のジエステル化合物）がよい。
【００４３】
可塑剤の重量平均分子量は、特に限定されるものではないが、例えば、３００以上３００００以下が好ましく、３００以上３０００以下がより好ましい。
可塑剤の重量平均分子量を上記範囲にすると、樹脂組成物の流動性が適切となり、また、成形加工時に可塑剤のガス化が抑制され、成形性が高まりやすくなる。
【００４４】
可塑剤の含有量は、５ｐｈｒ以上５０ｐｈｒ以下が好ましく、１０ｐｈｒ以上４０ｐｈｒ以下がより好ましい。
可塑剤の含有量を上記範囲にすると、樹脂組成物の流動性が適切となり、また、耐衝撃性、引張り強さ等の樹脂成形体の機械的特性が良好となる。
【００４５】
−難燃剤−
難燃剤としては、例えば、リン系、シリコーン系、含窒素系、硫酸系、無機水酸化物系等の周知の難燃剤が挙げられる。
リン系難燃剤としては、縮合リン酸エステル、ポリリン酸メラミン、ポリリン酸アンモニウム、ポリリン酸アルミニウム、ピロリン酸メラミン等が挙げられる。
シリコーン系難燃剤としては、ジメチルシロキサン、ナノシリカ、シリコーン変性ポリカーボネート樹脂等が挙げられる。
含窒素系難燃剤としては、メラミン化合物、トリアジン化合物等が挙げられる。
硫酸系難燃剤としては、硫酸メラミン、硫酸グアニジン等が挙げられる。
無機水酸化物系難燃剤としては、水酸化マグネシウム、水酸化アルミニウム、モンモリロナイト等が挙げられる。
【００４６】
これらの難燃剤の中でも、難燃性向上の観点から、リン系難燃剤、硫酸系難燃剤、無機水酸化物系難燃剤がよく、特に、常温（例えば２５℃）で固体状の難燃剤（例えば、ポリリン酸メラミン、ポリリン酸アンモニウム、ポリリン酸アルミニウム、ピロリン酸メラミン、水酸化マグネシウム、水酸化アルミニウム、モンモリロナイト等）がよい。
【００４７】
また、難燃剤としては、４，４’−ビス（ジフェニルホスホリル）−１，１−ビフェニルも好ましい。具体的には、４，４’−ビス（ジフェニルホスホリル）−１，１−ビフェニルは、単量体、二量体、及び三量体があり、難燃剤としては、これら単量体、二量体、及び三量体よりなる群から選択される少なくとも一種も好ましい。
【００４８】
なお、難燃剤としては合成したものを用いてもよいし市販品を用いてもよい。
リン系難燃剤の市販品としては、大八化学（株）製のＰＸ−２００、ＰＸ−２０２、ＣＲ−７４１、ＣＥ−７３３Ｓ、ＴＰＰ；ブーテンハイム製のＴＥＲＲＡＪＵ  Ｃ８０；クラリアント製のＥＸＯＬＩＴ  ＡＰ４２２、ＥＸＯＬＩＴ  ＯＰ９３０；ＡＤＥＫＡ製のＦＰ８００等が挙げられる。
シリコーン系難燃剤の市販品としては、東レダウシリコーン製のＤＣ４−７０８１等が挙げられる。
含窒素系難燃剤の市販品としては、ＡＤＥＫＡ製のＦＰ２２００等が挙げられる。
硫酸系難燃剤の市販品としては、三和ケミカル製のアピノン９０１；下関三井化学製のピロリンサンメラミン；ＡＤＥＫＡ製のＦＰ２１００等が挙げられる。
無機水酸化物系難燃剤の市販品としては、堺化学工業製のＭＧＺ３、ＭＧＺ３００；日本軽金属製Ｂ１０３ＳＴ等が挙げられる。
【００４９】
難燃剤の含有量は、５ｐｈｒ以上５０ｐｈｒ以下が好ましく、１０ｐｈｒ以上４０ｐｈｒ以下がより好ましい。
難燃剤の含有量を上記範囲にすると、樹脂成形体に難燃性が発現されやすくすると共に、樹脂組成物の流動性も良好となる。
【００５０】
−特定添加剤の含有量−
特定添加剤の含有量（可塑剤、及び難燃剤よりなる群から選択される少なくとも１種の添加剤の含有量）は、５ｐｈｒ以上５０ｐｈｒ以下であり、好ましくは５ｐｈｒ以上４５ｐｈｒ以下、より好ましくは５ｐｈｒ以上４０ｐｈｒ以下である。
この特定添加剤の含有量を上記範囲にすると、ブリードを抑制しつつ、樹脂組成物の流動性も良好となる。
【００５１】
（その他の成分）
本実施形態に係る樹脂組成物は、上記各成分の他、その他の成分を含んでもよい。
その他の成分としては、例えば、難燃助剤、加熱された際の垂れ（ドリップ）防止剤、可塑剤、酸化防止剤、離型剤、耐光剤、耐候剤、着色剤、顔料、改質剤、帯電防止剤、耐加水分解防止剤、充填剤、補強剤（ガラス繊維、炭素繊維、タルク、クレー、マイカ、ガラスフレーク、ミルドガラス、ガラスビーズ、結晶性シリカ、アルミナ、窒化ケイ素、窒化アルミナ、ボロンナイトライド等）等の周知の添加剤が挙げられる。
その他の成分は、例えば、０ｐｈｒ以上１０ｐｈｒ以下がよく、０ｐｈｒ以上５ｐｈｒ以下がより好ましい。ここで、「０ｐｈｒ」とはその他の成分を含まない形態を意味する。
【００５２】
（樹脂組成物の製造方法）
本実施形態に係る樹脂組成物は、上記各成分を溶融混練することにより製造される。
ここで、溶融混練の手段としては公知の手段を用いることができ、例えば、二軸押出し機、ヘンシェルミキサー、バンバリーミキサー、単軸スクリュー押出機、多軸スクリュー押出機、コニーダ等が挙げられる。
【００５３】
［樹脂成形体］
本実施形態に係る樹脂成形体は、本実施形態に係る樹脂組成物からなる。つまり、本実施形態に係る樹脂成形体は、本実施形態に係る樹脂組成物と同じ組成で構成されている。
具体的には、本実施形態に係る樹脂成形体は、本実施形態に係る樹脂組成物を成形して得られる。成形方法は、例えば、射出成形、押し出し成形、ブロー成形、熱プレス成形、カレンダ成形、コーティング成形、キャスト成形、ディッピング成形、真空成形、トランスファ成形などを適用してよい。
【００５４】
本実施形態に係る樹脂成形体の成形方法は、形状の自由度が高い点で、射出成形が望ましい。本実施形態に係る樹脂組成物は、熱流動性が高く射出成形を適用し得る。射出成形のシリンダ温度は、例えば２００℃以上２３０℃以下であり、望ましくは２１０℃以上２３０℃以下である。射出成形の金型温度は、例えば３０℃以上１００℃以下であり、３０℃以上６０℃以下がより望ましい。射出成形は、例えば、日精樹脂工業製ＮＥＸ１５０、日精樹脂工業製ＮＥＸ７００００、東芝機械製ＳＥ５０Ｄ等の市販の装置を用いて行ってもよい。
【００５５】
本実施形態に係る樹脂成形体は、電子・電気機器、事務機器、家電製品、自動車内装材、容器などの用途に好適に用いられる。より具体的には、電子・電気機器や家電製品の筐体；電子・電気機器や家電製品の各種部品；自動車の内装部品；ＣＤ−ＲＯＭやＤＶＤ等の収納ケース；食器；飲料ボトル；食品トレイ；ラップ材；フィルム；シート；などである。
【実施例】
【００５６】
以下に実施例を挙げて本発明を具体的に説明するが、本発明はこれらの実施例に制限されるものではない。
【００５７】
［比較例１０１、参考例１０１、実施例１〜７、比較例１〜６］
表１〜表２に従った成分（数量の単位は「ｐｈｒ」）を
２軸混練装置（東芝機械製、ＴＥＭ５８ＳＳ）にて、シリンダ温度１９０℃で混練し、樹脂組成物のペレットを得た。
得られたペレットを、射出成型機（東芝機械（株）製、製品名「ＮＥＸ５００」）を用いて表１〜表２に記載の射出温度（シリンダ温度）、金型温度５０℃で射出成型し、長さ方向の両側にゲートを設けて成形した試験片（ＩＳＯ５２７引張試験、ＩＳＯ１７８曲げ試験に対応、試験部厚さ４ｍｍ、幅１０ｍｍ）と、ＵＬ−９４におけるＶテスト用ＵＬ試験片（厚さ：０．８ｍｍ、１．６ｍｍ）を成形した。
【００５８】
［評価］
（透明性）
得られた樹脂組成物のペレットをプレス成型機（東洋精機（株）製  ファインラボプレス  Ｍ−１）により成形し、厚み１００μｍの試験用シートを作製した。
その試験用シートの光透過率を、紫外・可視光分光光度計（島津製作所製ＵＶ−１８００）により測定し、透明性を評価した。
なお、測定波長は５５０ｎｍとした。また、表中、「−」は測定不可を示している。
【００５９】
（難燃性）
−ＵＬ−Ｖ試験−
Ｖテスト用ＵＬ試験片を用い、ＵＬ−９４ＨＢ試験に規定の方法に準拠して、ＵＬチャンバ（東洋精機（株）製）にて、ＵＬ−Ｖテストを実施した。結果の表示は、難燃性が高い方から順にＶ−０、Ｖ−１、Ｖ−２、ＨＢであり、ＨＢより劣る場合、即ち試験片が延焼してしまった場合を「ｆａｉｌｕｒｅ」と示した。
なお、射出成形できず、試験片を作製できなかったものは、実質上生産不可能という理由から、検討を中止した。
【００６０】
（機械的特性）
−引張り強さ、伸び−
長さ方向の両側にゲートを設けて成形した試験片を用い、ＩＳＯ５２７に準拠して、評価装置（島津製作所製、精密万能試験機オートグラフＡＧ−ＩＳ  ５ｋＮ）にて、引張り強さ、及び伸びについて測定した。
【００６１】
−耐衝撃性−
長さ方向の両側にゲートを設けて成形した試験片にノッチ加工を施し、これを用い、ＪＩＳ−Ｋ７１１１（２００６年）に準拠して、評価装置（東洋精機（株）製ＤＧ−ＵＢ２）にて、シャルピー衝撃試験より耐衝撃性を測定した。
【００６２】
−荷重たわみ温度（ＨＤＴ）−
長さ方向の両側にゲートを設けて成形した試験片を用い、ＩＳＯ１７８曲げ試験に準拠して、ＨＤＴ測定装置（東洋精機（株）製、ＨＤＴ−３）を用にて、１．８ＭＰａの荷重における荷重たわみ温度（℃）を測定した。
【００６３】
（耐湿熱性）
−湿熱試験後の耐衝撃性−
長さ方向の両側にゲートを設けて成形した試験片に対して、次のようにして湿熱試験を行った後、上記同様にして耐衝撃性を測定した。
湿熱試験は、湿熱試験機（ＴＨＮ０４２ＰＡ；ＡＤＶＡＮＴＥＣ製）にて６５℃×８５％×４００時間の条件で行った。
【００６４】
−寸法安定性−
長さ方向の両側にゲートを設けて成形した試験片に対して、上記湿熱試験を行う前後で、ダンベル試験片の寸法変化（湿熱試験前／湿熱試験後）を調べた。この寸法変化は、試験片における、成形時の樹脂の流動方向（マシンダイレクション方向：表１〜表２中「ＭＤ」と表記」）、及び、成形時の樹脂の流動方向を横断する方向（トラバースダイレクション方向：表１〜表２中「ＴＤ」と表記」）の各々について行った。
【００６５】
（ブリード）
ブリードについて、次の評価を行った。
ＵＬ−９４におけるＶテスト用ＵＬ試験片を湿熱条件（温度６５℃、相対湿度８５％）下で、５００時間放置した後、試験片の表面性を目視で観察した。
評価基準は、以下の通りである。
Ｇ１（◎）：  目視ブリード・変色なし
Ｇ２（○）  目視ブリードなし
Ｇ３（△）  ややブリードあり
Ｇ４（×）  ブリードあり
【００６６】
【表１】
2015189831.tif 000002
【００６７】
【表２】
2015189831.tif 000003
【００６８】
上記結果から、本実施例１〜７では、比較例５〜６に比べ、ブリードが抑えられていることがわかる。
また、本実施例２、４、６と比較例２、３、４との比較により、本実施例は、無水マレイン酸変性エチレン酢酸ビニル共重合体及び特定共重合体の配合量を高めても、成形体が可能であり、機械的特性、湿熱特性の良好な樹脂成形体が得られることがわかる。
【００６９】
なお、表１〜表２の材料種の詳細は、以下の通りである。
−セルロースエステル樹脂−
・Ｌ−５０：  商品名Ｌ−５０（ダイセル（株）製）、セルロースジアセテートプロピオネート
【００７０】
−無水マレイン酸変性エチレン酢酸ビニル共重合体−
・モディックＡ５１５：  商品名モディックＡ５１５（三洋化成工業（株）製）、酢酸ビニル含有量＝３０質量％、酸価＝３０ｍｇＫＯＨ、重量平均分子量＝６００００
・モディックＡ５４３：  商品名モディックＡ５４３（三洋化成工業（株）製）、酢酸ビニル含有量＝３０質量％、酸価＝２３ｍｇＫＯＨ、重量平均分子量＝６００００
【００７１】
−エチレン酢酸ビニル共重合体−
・エバフレックスＥＶ４５Ｘ：  商品名エバフレックスＥＶ４５Ｘ（三井デュポンポリケミカル（株）製）、酢酸ビニル含有量＝４１質量％、重量平均分子量＝６００００
【００７２】
−エチレンエチルアクリレート共重合体−
・エルバロイＡＣ：  商品名エルバロイＡＣ（（三井デュポンポリケミカル（株）製）、アクリレート含有量＝２８質量％、重量平均分子量＝６００００
【００７３】
−可塑剤−
・ＤＡＩＦＡＴＴＹ−１０１：  商品名ＤＡＩＦＡＴＴＹ−１０１（大八化学（株）製）、ベンジル−２−（２−メトキシエトキシ）エチルアジペート
【００７４】
−難燃剤−
・ＦＰ８００：  商品名ＦＰ８００（（株）ＡＤＥＫＡ製）、４，４’−ビス（ジフェニルホスホリル）−１，１−ビフェニルの単量体、二量体、及び三量体の混合物